СОСТАВ НАПЫЛЯЕМОГО ПОКРЫТИЯ

1. Способ нанесения покрытия на предмет для создания имитирующего камень покрытия, включающий
(1) создание текучего состава, включающего (а) матрицу из сшиваемой жидкой смолы, где смола представляет собой ненасыщенную сложнополиэфирную или ненасыщенную акриловую смолу, в которой распределены (б) гранулы сшитых макрочастиц смолы, содержащие неорганический наполнитель, визуально отличимый от смолы матрицы и имеющий, по существу, такую же плотность, что и смола матрицы, и (в) ускоритель сшивания, включающий (i) от 0,1 до 2,5 мас.%, в расчете на общую массу состава, карбоксилата щелочного металла или гидроксида или карбоксилата кальция, где группа карбоксилата имеет от 6 до 22 атомов углерода, (ii) от 0 до 2,5 мас.%, в расчете на общую массу состава, карбоксилата тяжелого металла, где группа карбоксилата имеет от 6 до 22 атомов углерода, и где металл представляет собой кобальт, медь или цинк, и (iii) от 0,1 до 2,5% трехзамещенного по азоту амина, или двухзамещенного по азоту амида, или замещенного по сере меркаптана, и
(2) добавление инициатора и нанесение полученного состава на субстрат при температуре окружающей среды.
2. Способ по п.1, где смола матрицы и гранула изготовлены из ненасыщенной сложнополиэфирной смолы.
3. Способ по п.2, где сложнополиэфирная смола представляет собой стиролсодержащую изофталат-неопентилгликолевую смолу.
4. Способ по п.1, где матрица смолы представляет собой акриловую смолу.
5. Способ по п.2, где ускоритель представляет собой комбинацию карбоксилата щелочного металла и трехзамещенного амина или двухзамещенного амида.
6. Способ по п.3, где ускоритель представляет собой карбоксилат щелочного металла и меркаптан.
7. Текучий состав покрытия, который включает (а) матрицу из сшиваемой жидкой смолы, где смола представляет собой ненасыщенную сложнополиэфирную или ненасыщенную акриловую смолу, содержащую равномерно распределенные в ней (б) гранулы сшитых макрочастиц смолы, содержащие неорганический наполнитель, визуально отличимый от смолы матрицы и имеющий, по существу, такую же плотность, что и смола матрицы, и (в) ускоритель сшивания, включающий, в расчете на общую массу состава, (i) от 0,1 до 2,5% карбоксилата щелочного металла или карбоксилата щелочноземельного металла, где группа карбоксилата имеет от 6 до 22 атомов углерода, (ii) от 0 до 2,5%, в расчете на общую массу состава, карбоксилата тяжелого металла, где группа карбоксилата имеет от 6 до 22 атомов углерода и где металл представляет собой кобальт, медь или цинк, и (iii) от 0,1 до 2,5% трехзамещенного по азоту амина или двухзамещенного по азоту амида или замещенного меркаптана.
8. Состав по п.7, где смола матрицы представляет собой ненасыщенную изофталат-неопентилгликолевую смолу, а ускоритель включает карбоксилат натрия и трехзамещенный амин или двухзамещенный амид.
9. Состав по п.7, где смола матрицы представляет собой акриловую смолу, а ускоритель включает карбоксилат щелочноземельного металла и меркаптан.
10. Состав по п.7, где гранулы и смола матрицы содержат тригидрат оксида алюминия.
11. Состав по п.8, где ускоритель дополнительно содержит карбоксилат кобальта.
12. Состав по п.9, где акриловая смола представляет собой сироп сшиваемой полиметилметакрилатной смолы.
13. Состав покрытия по п.8, где карбоксилат натрия представляет собой октоат натрия, и амид представляет собой N,N'-диметилацетоацетамид.